피로 메리트 산 이무수 물 ( 분자량 218 . 12 ) / 3 , 3 ', 4 , 4 '- 비페닐 테트라 카르본산 이무수 물 ( 분자량 294 . 22 ) / 4 , 4 '- 디 아미노 디페닐 에 테르 ( 분자량 200 . 20 ) / 파라 페닐 렌 디아민 ( 분자량 108 . 14 ) 을 몰 비로 3 / 2 / 4 / 1 의 비율 로 혼합 하 고 , DMF ( N , N - 디 메틸 포름 아미드 ) 중 에 용해 시키 며 , 농도 18 . 5 중량 % 용액 으로 하 여 6 시간 중합 하 여 , 폴리아미드 산 을 얻 었 다 . 이 때 , 먼저 피로 메리트 산 이무수 물 과 파라 페닐 렌 디아민 을 먼저 반응 시키 고 , 그 후 에 4 , 4 - 디 아미노 디페닐 에 테르 와 3 , 3 ', 4 , 4 '- 비페닐 테트라 카르본산 이무수 물 을 첨가 하 는 블록 중합 을 실시 하 였 다 . 무수 초산 ( 분자량 102 . 09 ) 와 이소퀴놀린 으로 이루어지 는 전화 제 를 폴리아미드 산 용액 에 대하 여 50 중량 % 의 비율 로 혼합 , 교반 하 였 다 . 이 때 , 폴리아미드 산 의 아미드 산기 에 대하 여 무수 초산 및 이소 퀴놀린 이 각각 2 . O 및 0 . 4 몰 당량 이 되 도록 조제 하 였 다 . 얻 은 혼합물 을 , T 형 슬릿 다이 로부터 회전 하 는 10 O ℃ 의 스텐 레스 제 드럼 상 에 캐스트 하 고 , 나머지 휘발 성분 이 55 중량 %, 두께 약 0 . 10 mm 의 자기 지지 성 을 가지 는 겔 필름 을 얻 었 다 . 이 겔 필름 을 드럼 으로부터 박리 하 고 , 그 양단 을 파지 하 여 , 가열로 에서 200 ℃ × 30 초 , 350 ℃ × 30 초 , 550 ℃ × 30 초 처리 하 고 , 두께 12 . 5 ㎛ 의 폴리 이미드 필름 을 얻 었 다 . 얻 은 폴리 이미드 필름 의 물 성 을 표 1 에 나타낸다 .